(57)【要約】【課題】（Ａ）側方荷重を負荷した状況でも骨と結合すること、（Ｂ）植立当初から骨との結合力に優れること、（Ｃ）植立初期にも骨との結合力が大きくは低下しないこと、（Ｄ）骨との結合力が大きいこと、（Ｅ）安価に製造できること、の要件を高度に満足することができるインプラント用デバイスの製造方法およびインプラント用デバイスを提供する。【解決手段】チタンを含む素材から成る部材本体の表面に凹凸を形成する粗面形成工程と、凹凸が形成された部材本体の表面に水酸基を形成する水酸基形成工程と、水酸基形成工程と同時、または水酸基形成工程の後、部材本体の表面にカルシウムを修飾させるカルシウム修飾工程とを有する。粗面形成工程は、部材本体を酸性水溶液に浸漬する酸エッチング処理により、部材本体の表面粗さＲａが２μｍ以上になるよう、部材本体の表面に凹凸を形成する。【選択図】図３
2018108118.tif 000002
【特許請求の範囲】
【請求項１】
チタンを含む素材から成る部材本体の表面に凹凸を形成する粗面形成工程と、
前記凹凸が形成された前記部材本体の表面に水酸基を形成する水酸基形成工程と、
前記水酸基形成工程と同時、または前記水酸基形成工程の後、前記部材本体の表面にカルシウムを修飾させるカルシウム修飾工程とを、
有することを特徴とするインプラント用デバイスの製造方法。
【請求項２】
前記粗面形成工程は、前記部材本体を酸性水溶液に浸漬する酸エッチング処理により、前記部材本体の表面に凹凸を形成することを特徴とする請求項１記載のインプラント用デバイスの製造方法。
【請求項３】
前記粗面形成工程は、前記部材本体の表面粗さＲａが２μｍ以上になるよう、前記部材本体の表面に凹凸を形成することを特徴とする請求項１または２記載のインプラント用デバイスの製造方法。
【請求項４】
前記水酸基形成工程は、前記部材本体を気相中または溶媒中でオゾンに暴露することにより、前記部材本体の表面に水酸基を形成することを特徴とする請求項１乃至３のいずれか１項に記載のインプラント用デバイスの製造方法。
【請求項５】
前記部材本体の表面に修飾するカルシウム量が、３０μｍ以下の凹凸を平面として測定した見かけの１平方センチメートルあたり１μｇ以上となるよう、または、
12kV、6mAで加速させた単色化AlKa線を用いて、前記部材本体の表面のＸ線光電子分光測定を行い、パスエナジー100eV、スポットサイズ400μm、スキャン数5回の条件で得られたＸ線光電子分光スペクトルの横軸をｅＶ、縦軸をｃｐｓとしてプロットしたとき、３４０〜３６０ｅＶの間に観測されるカルシウムピークのベースラインを基準としたカルシウムピーク面積が、５００ eV・cps以上となるよう、または、
前記カルシウムピーク面積、４５０〜４７５eVの間に観測されるチタンピーク面積および５２５〜５４０eVの間に観測される酸素ピーク面積から、相対感度補正と運動エネルギー補正と装置の応答関数とに基づいて、チタン、酸素およびカルシウムの量を計算し、チタン、酸素およびカルシウムの合計が１００原子組成パーセントとなるように規格化した値におけるカルシウムの元素組成パーセントが、０．３以上となるよう、
前記カルシウム修飾工程を行うことを、特徴とする請求項１乃至４のいずれか１項に記載のインプラント用デバイスの製造方法。
【請求項６】
前記カルシウム修飾工程は、水溶性カルシウムを含む液体中に前記部材本体を浸漬することにより、前記部材本体の表面にカルシウムを修飾させることを特徴とする請求項１乃至５のいずれか１項に記載のインプラント用デバイスの製造方法。
【請求項７】
前記水酸基形成工程および前記カルシウム修飾工程は、前記水溶性カルシウムを含む液体中にあらかじめオゾンガスを溶存させておき、その液体中に前記部材本体を浸漬することにより、前記部材本体の表面に水酸基を形成するとともにカルシウムを修飾させることを特徴とする請求項１乃至６のいずれか１項に記載のインプラント用デバイスの製造方法。
【請求項８】
歯科矯正用アンカースクリューを製造することを特徴とする請求項１乃至７のいずれか１項に記載のインプラント用デバイスの製造方法。
【請求項９】
請求項１乃至８のいずれか１項に記載のインプラント用デバイスの製造方法により製造されたことを特徴とするインプラント用デバイス。
【請求項１０】
チタンを含む素材から成り、
表面の表面粗さＲａが２μｍ以上であり、
前記表面にカルシウムが修飾されており、
前記表面に修飾されたカルシウム量が、３０μｍ以下の凹凸を平面として測定した見かけの１平方センチメートルあたり１μｇ以上となること、または、
12kV、6mAで加速させた単色化AlKa線を用いて、前記部材本体の表面のＸ線光電子分光測定を行い、パスエナジー100eV、スポットサイズ400μm、スキャン数5回の条件で得られたＸ線光電子分光スペクトルの横軸をｅＶ、縦軸をｃｐｓとしてプロットしたとき、３４０〜３６０ｅＶの間に観測されるカルシウムピークのベースラインを基準としたカルシウムピーク面積が、５００ eV・cps以上となること、または、
前記カルシウムピーク面積、４５０〜４７５eVの間に観測されるチタンピーク面積および５２５〜５４０eVの間に観測される酸素ピーク面積から、相対感度補正と運動エネルギー補正と装置の応答関数とに基づいて、チタン、酸素およびカルシウムの量を計算し、チタン、酸素およびカルシウムの合計が１００原子組成パーセントとなるように規格化した値におけるカルシウムの元素組成パーセントが、０．３以上となることを
特徴とするインプラント用デバイス。
【請求項１１】
スクリューの進行方向長さが１３ｍｍ以下、直径が３ｍｍ以下の歯科矯正用アンカースクリューから成ることを特徴とする請求項９または１０記載のインプラント用デバイス。
【発明の詳細な説明】
【技術分野】
【０００１】
本発明は、インプラント用デバイスの製造方法およびインプラント用デバイスに関する。
【背景技術】
【０００２】
チタンおよびチタン合金を組成とするインプラント用デバイスは、整形外科領域の人工骨頭置換術のステム、脊椎固定デバイス、骨折の内固定および外固定デバイス、歯科用インプラントや歯科矯正用アンカースクリューなどとして用いられる。なお、ここで、インプラント用デバイスとは、骨に植立して用いられる部材である。
【０００３】
チタンやチタン合金などのチタンを含む素材がインプラント用デバイスの素材として多用される理由の一つは、チタンが組織親和性に優れることや骨結合性を示すことである。組織親和性とは、生体材料で用いられる用語であり、基本的には組織為害性を示さない性質である。また、骨結合性とは、材料と骨とが機能的に結合する性質である。
【０００４】
チタンは組織親和性に優れ、骨結合性を示すため、骨内に植立するインプラント用デバイスとして選択される場合があるが、目的とするインプラント用デバイスによって、所要性質が大きく異なったり、要求水準が異なったりする。
【０００５】
例えば、人工骨頭置換術のステムにおいても優れた骨結合性は求められる。しかしながら、比較的太く骨との接触面積が大きいチタンを用いることが可能である。一方、チタンの剛性によってストレスシールディングがおこり、周囲骨が吸収されるという問題がある。また、大腿骨頭と腸骨は複雑な形態を示すため、形態設計も重要となる。人工関節のステムの場合、体重が負荷されるため、大腿骨髄空内に植立されるインプラントの長軸方向に負荷が加わる。脊椎固定デバイスではデバイスの破損が問題となっており、デバイスの機械的強さ、特に曲げ応力が加わっている際の機械的強さが重要である。チタンの機械的強さは限定的であり、Ｃｏ−Ｃｒ合金への組成変更が検討されている。
【０００６】
歯科用インプラントは、欠損した歯の代替を目的とするデバイスであり、歯槽骨に植立して用いられる。歯科用インプラントは、比較的大きい大腿骨ではなく歯槽骨に植立するため、人工骨頭置換術に用いられるステムに比べて小さい必要があり、骨との接触面積が小さい。そのため、人工骨頭置換術に用いられるステム以上に骨結合性が求められる。一方、歯科用インプラントは、咬合回復を目的としているため、インプラント体に対して長軸方向の応力が負荷される。歯槽骨は、歯による咬合応力に対応するため、歯に負荷されるのと同様に歯軸と同じ方向への負荷に関しては耐えられる。なお、歯科用インプラントにおいても、側方への負荷は骨吸収を惹起することが常識となっており、側方荷重を負荷させないインプラント治療が行われている。
【０００７】
一方、歯科矯正用アンカースクリューは、他のインプラントデバイスとは大きく異なる所要性質も要求される。歯科矯正用アンカースクリューは、歯科矯正治療に用いられ、歯の移動に用いられる。上顎歯槽部では、第一大臼歯近遠心頬側および口蓋側歯槽部、上顎側切歯犬歯間唇側歯槽部、口蓋正中部では、近遠心的に第二小臼歯部から第二大臼歯の範囲内に、下顎では第一大臼歯近遠心頬側歯槽部に植立される。
【０００８】
歯科用インプラントなどが長軸方向の応力負荷に耐える必要があるのに対し、歯科矯正用アンカースクリューは、歯科用インプラントなどでは禁忌とされる長軸に対して垂直な応力負荷にも耐える必要がある。さらに、歯科矯正用アンカースクリューは、歯科用インプラントなどと比較しても、骨との接触面積が著しく小さい。歯科用インプラントにおいても顎骨の幅が小さい場合には小径の歯科用インプラントを用いるが、予後不良が報告されており、そのため、Top down Treatmentが基本となっている。Top down Treatmentとは、最適な上部構造のためには植立する骨造成が必要であることであり、骨幅が細いのであれば骨を造成して十分な骨を形成し、直径の大きい歯科用インプラントを植立するというのが基本方針である。
【０００９】
一方、歯科矯正用アンカースクリューにおいては、その性質上、歯科用インプラントでは避けられる細いスクリューしか用いられない。また、歯科用インプラントでは、インプラント体を植立後、治癒期間を十分にとったり、即時荷重しても、仮の上部構造を咬合面から低く設置したりすることによって、実質的に荷重負荷が小さくなるようにしているが、歯科矯正用アンカースクリューは、植立直後から側方荷重が付加される。
【００１０】
現在の歯科矯正用アンカースクリューでは、骨結合性が不十分であるため、治療中の動揺や脱落、感染、破折、成熟した骨でないと安定しないなどの問題があった。これらの問題を改善するためには、骨との接触面積が小さく、側方荷重が負荷されるという極めて厳しい、特異な条件でも機能し、かつ、その条件で周囲骨が吸収されることなく、極めて骨結合性に優れる歯科矯正用アンカースクリューを開発する必要がある。
【００１１】
したがって、人工骨頭置換術のステムなどの一般的なインプラント用デバイスに用いられる所要性質は、骨との結合力が大きいことであるが、歯科用インプラントおよび歯科矯正用アンカースクリューは、骨との接触面積が小さいため、より高度に骨結合性が求められる。歯科矯正用アンカースクリューは、さらに側方荷重が初期から負荷されるため、（Ａ）側方荷重を負荷した状況でも骨との結合力に優れること、（Ｂ）植立当初から骨との結合力に優れること、（Ｃ）植立初期にも骨との結合力が大きくは低下しないこと、（Ｄ）骨との結合力が大きいこと、（Ｅ）安価に製造できること、の要件を高度に満足する必要がある。なお、（Ｃ）に記載した植立初期とは、インプラント用デバイスを骨内に植立して炎症反応に惹起すると思われるインプラント用デバイスと骨との結合力が低下する時期であり、一般的には植立してから約１週間後である。
【００１２】
例えば、歯科矯正治療中の動揺や脱落は、歯科矯正用アンカースクリューと骨との結合力が低下することによって発生する。植立当初の歯科矯正用アンカースクリューと骨との結合力が、一時的であれ低下することにより動揺が起こる。動揺によって歯科矯正用アンカースクリュー周囲の骨の吸収が加速され、歯科矯正用アンカースクリューが脱落する。また、周囲の骨が吸収されることによって、歯科矯正用アンカースクリューと骨との間に空隙が形成され、そのことによって感染が起こりやすくなる。さらに、歯科矯正用アンカースクリューが周囲の骨と結合している場合には、歯科矯正用アンカースクリューを周囲骨が支えているため破折が起こりにくいが、歯科矯正用アンカースクリューと骨との結合力が低下した場合には、周囲骨が歯科矯正用アンカースクリューを支えることができなくなり、歯科矯正用アンカースクリューは破折されやすくなり、脱落しやすくなる。成熟した層板骨は比較的吸収に強いが、未成熟骨は吸収されやすい。そのため、側方荷重がかかる歯科矯正用アンカースクリューの場合、未成熟骨な周囲骨が吸収されやすく、治療中の動揺や脱落、感染、破折が起こりやすい。
【００１３】
上記（Ａ）〜（Ｅ）の全ての要件を高度に満たす歯科矯正用アンカースクリューの開発によって、これらの問題は解決される。なお、歯科矯正用アンカースクリューと骨との結合において重要なのは、最低の結合力の値であり、特に、（Ｃ）の条件を高度に満たすことが重要である。また、上記（Ａ）〜（Ｅ）の全ての要件を高度に満たす歯科矯正用アンカースクリューの開発によって、一般的なインプラント用デバイスも開発される。
【００１４】
従来、骨組織への結合性を向上させるために、チタン製のインプラント用デバイスに表面処理を施す方法が開発されており、その一つとして、アルカリ加熱処理やアルカリ加熱処理−カルシウム処理が開発されている。アルカリ加熱処理−カルシウム処理を用いたものとして、チタン系金属から成る基材をアルカリ溶液中に浸漬し、焼成した後、カルシウムイオンを含む溶液または溶融塩中に浸漬するものがある（例えば、特許文献１参照）。この方法により、機械的強度が高く、短期間で骨と結合し、生体内で長期にわたって安定な生体インプラント材料を製造することができる。
【００１５】
また、他の表面処理方法として、酸エッチング処理等でインプラント用デバイスの表面に、粗面チタンを形成する方法も開発されている。粗面チタンを形成したものとして、電解または化学エッチング法により粗化され、ヒドロキシル化された親水性表面を有し、その親水性表面が気密かつ液密なカバーでシールされており、カバーの内部が、純水又は一価のアルカリ金属カチオン及び／若しくは二価のカチオンの水溶性無機塩の形態である添加物を含む純水、および、酸素、窒素、貴ガス又はそれらのガスの混合物で満たされている骨親和性インプラントがある（例えば、特許文献２参照）。この骨親和性インプラントは、大幅に改善された骨統合特性を有している。
【００１６】
また、酸エッチングを用いたものとして、酸エッチングによってインプラント表面の少なくとも一部を粗面化して粗面を形成し、その粗面を塩化カルシウム等の非毒性塩を含む溶液に暴露することによって、粗面上に非毒性の塩残留物を付着させることにより、粗面の親水性を向上させたインプラントを形成するものがある（例えば、特許文献３参照）。
【００１７】
また、本発明者等により、カルシウムイオンを含有する溶液に母材を浸漬することにより、純チタンの表面にカルシウムを結合させる純チタン表面処理方法が開発されている（例えば、特許文献４参照）。ここでは、さらに、カルシウムの結合量を増やすため、カルシウムイオンを含有する溶液に母材を浸漬する前または同時に、母材表面に水酸基を形成する方法も開発されている。
【００１８】
さらに、他の表面処理方法として、インプラント用デバイスの表面にＣａＳｉＯ３セラミックコーティングを行う方法が開発されている。ＣａＳｉＯ３セラミックは、生物活性を示すＣａイオンを放出できる最も典型的なセラミック材料であり、骨組織への結合を高めるのに有効である。
【先行技術文献】
【特許文献】
【００１９】
【特許文献１】特開平１０−１７９７１８号公報
【特許文献２】特許第４１６４２３６号公報
【特許文献３】特表２０１１−５１０７４２号公報
【特許文献４】国際公開ＷＯ２００９／０３８１８０号
【発明の概要】
【発明が解決しようとする課題】
【００２０】
しかしながら、特許文献１に記載のアルカリ加熱処理は、平滑面のチタンインプラントに対しては有効であるが、酸エッチングにより凹凸面を付与した歯科用インプラントの骨との結合力の増大に対しては効果がない。また、特許文献２に記載の粗面チタンを形成したインプラントは、基本的には側方荷重が負荷されない歯科用インプラントにおいても、植立初期にも骨との結合力が低下する。また、水が存在する状態での流通はコスト増となる。また、特許文献３に記載の酸エッチングを用いたものは、粗面上の非毒性の塩残留物は生体内で流出するため、効果は限定的である。また、特許文献４に記載の純チタンの表面にカルシウムを結合させたものは、骨結合性が限定的である。また、インプラントの表面にＣａＳｉＯ３セラミックコーティングを行う方法は、厚膜コーティング技術であり、部材からのコーティング層の剥離が問題となる。
【００２１】
このように、特許文献１〜４等に記載された表面処理方法では、インプラント用デバイス、特に歯科矯正用アンカースクリューとして必要な、（Ａ）側方荷重を負荷した状況でも骨との結合力に優れること、（Ｂ）植立当初から骨との結合力に優れること、（Ｃ）植立初期にも骨との結合力が大きくは低下しないこと、（Ｄ）骨との結合力が大きいこと、（Ｅ）安価に製造できること、の要件を高度に満足するインプラント用デバイスは開示されていない。
【００２２】
本発明は、このような課題に着目してなされたもので、（Ａ）側方荷重を負荷した状況でも骨との結合力に優れること、（Ｂ）植立当初から骨との結合力に優れること、（Ｃ）植立初期にも骨との結合力が大きくは低下しないこと、（Ｄ）骨との結合力が大きいこと、（Ｅ）安価に製造できること、の要件を高度に満足することができるインプラント用デバイス、特に歯科矯正用アンカースクリューの製造方法およびインプラント用デバイス、特に歯科矯正用アンカースクリューを提供することを目的とする。
【課題を解決するための手段】
【００２３】
上記目的を達成するために、本発明に係るインプラント用デバイス、特に歯科矯正用アンカースクリューの製造方法は、チタンを含む素材から成る部材本体の表面に凹凸を形成する粗面形成工程と、前記凹凸が形成された前記部材本体の表面に水酸基を形成する水酸基形成工程と、前記水酸基形成工程と同時、または前記水酸基形成工程の後、前記部材本体の表面にカルシウムを修飾させるカルシウム修飾工程とを、有することを特徴とする。
【００２４】
本発明に係るインプラント用デバイスの製造方法によれば、粗面形成工程により部材本体の表面に凹凸が形成されるため、製造したインプラント用デバイスを骨内に植立する際の植立トルクが高い。植立トルクはその時点での撤去トルクと同じであることから、植立時から高い骨との結合力が得られる。
【００２５】
一般に、歯科矯正用アンカースクリューなどのインプラント用デバイスを骨内に植立すると、マクロファージが活性化され、インプラント用デバイスの周囲の骨を貪食することによってインプラント用デバイスと骨との結合強さが一時的に低下する。このことによって、上述したように、インプラント用デバイスの動揺、インプラント用デバイスの周囲骨の吸収、インプラント用デバイスの脱落、インプラント用デバイスと骨との間の空隙形成による感染などが起こりやすくなると考えられる。
【００２６】
しかしながら、インプラント用デバイスをカルシウム修飾すると、過度なマクロファージによる貪食を抑制するためか、植立直後のインプラント用デバイスと骨との結合強さの低下が抑制される。また、インプラント用デバイスの表面のカルシウムが骨芽細胞を活性化させるためか、植立初期（植立後７日程度）のインプラント用デバイスと骨との結合強さを著しく増大させる。
【００２７】
本発明に係るインプラント用デバイスの製造方法によれば、製造するインプラント用デバイスが、植立直後から側方荷重が負荷されるという極めて特殊な歯科矯正用アンカースクリューであっても、インプラント用デバイスと骨との結合力を増大できる。その結果、骨結合力が大きいインプラント用デバイスを提供できるだけでなく、現在の歯科矯正用アンカースクリューで問題となっている、治療中の動揺や脱落、成熟した骨でないと安定しないなどの問題が解決できる。
【００２８】
さらに、植立初期（植立後７日程度）のインプラント用デバイスと骨との結合強さの低下を抑えるどころか、逆に植立初期（植立後７日程度）におけるインプラント用デバイスと骨との結合強さを増大できる。そのため、比較的、インプラント用デバイスと骨との結合力が期待できない症例においても、インプラント用デバイスを骨に植立してから一定期間治癒を待ち、その後で咬合圧あるいは矯正力を負荷するという操作が不要となる。また、インプラント用デバイスの小型化も可能となる。このことは、歯科用インプラントおよび歯科矯正用アンカースクリューでは特に重要である。また、植立後１か月程度での骨との結合力もより大きくなる。なお、部材本体は、例えば、純チタン製やTi-6Al-4Vなどのチタン合金製などのチタンを含む材料である。
【００２９】
本発明に係るインプラント用デバイスの製造方法で、粗面形成工程は、部材本体の表面に凹凸を形成できる方法であれば、いかなる方法で行ってもよい。凹凸を形成する手法としては、酸性水溶液に浸漬する酸エッチング処理や、アルカリ加熱処理、サンドブラスト処理などが例示される。この中で、酸エッチング処理が好ましい。一般的に酸エッチング処理で凹凸を形成したインプラント用デバイスの方が、アルカリ加熱処理やサンドブラスト処理より効果が高いことが、予備的検討でわかっている。
【００３０】
酸エッチング処理を行う場合、酸性水溶液は、例えば塩酸、硫酸、硝酸、リン酸、フッ化水素酸もしくはそれらの混合物などの酸を含む水溶液である。酸エッチング処理は、例えば、上記の酸性水溶液にチタンを含む素材から成る部材本体を浸漬すればよい。酸の種類、濃度および浸漬時間、浸漬温度は適宜決定可能である。
【００３１】
本発明に係るインプラント用デバイスの製造方法で、前記粗面形成工程は、前記部材本体の平均表面粗さＲａ（算術平均値）が２μｍ以上になるよう、前記部材本体の表面に凹凸を形成することが好ましい。平均表面粗さＲａは、２．３以上６以下であることが好ましく、２．６以上５．５以下であることがより好ましく、３．０以上５以下であることがさらに好ましい。これらの場合、製造したインプラント用デバイスの表面の骨形成能を、より高めることができる。なお、ここでいう平均表面粗さＲａとは、表面粗さＲａ（算術平均値）を同一試料に対し、複数回（例えば５回）測定した平均値である。
【００３２】
本発明に係るインプラント用デバイスの製造方法で、カルシウム修飾工程は、部材本体の表面にカルシウムを修飾させる方法であれば、化学結合による方法等、いかなる方法であってもよい。しかしながら、生産コスト等の関係から、水溶性カルシウムを含む液体中に部材本体を浸漬することにより、部材本体の表面にカルシウムを修飾させることが好ましく、特に、５乃至２０ミリモル濃度の水溶性カルシウムを含む液体中に、インプラント用デバイスの部材本体を２４時間以上浸漬することにより、部材本体の表面にカルシウムを修飾させることが好ましい。水溶性カルシウムの種類は特に限定されないが、塩化カルシウムが好ましい。
【００３３】
なお、カルシウム修飾とは、部材本体の表面にカルシウムが機能的に結合している状態のことであり、植立術式によって部材本体の表面のカルシウムが除去されるような状態は、カルシウム修飾ではない。カルシウム修飾であるか否かは、機能的に結合しているか否かであり、例えば、超音波処理によるカルシウムの消失の有無で定義することができる。
【００３４】
本発明に係るインプラント用デバイスの製造方法は、前記部材本体の表面に修飾するカルシウム量が、３０μｍ以下の凹凸を平面として測定した見かけの１平方センチメートルあたり１μｇ以上となるよう、または、12kV、6mAで加速させた単色化AlKa線を用いて、前記部材本体の表面のＸ線光電子分光測定を行い、パスエナジー100eV、スポットサイズ400μm、スキャン数5回の条件で得られたＸ線光電子分光スペクトルの横軸をｅＶ、縦軸をcps（count per second）としてプロットしたとき、３４０〜３６０ｅＶの間に観測されるカルシウムピークのベースラインを基準としたカルシウムピーク面積が、５００ eV・cps以上となるよう、または、前記カルシウムピーク面積、４５０〜４７５eVの間に観測されるチタンピーク面積および５２５〜５４０eVの間に観測される酸素ピーク面積から、相対感度補正と運動エネルギー補正と装置の応答関数とに基づいて、チタン、酸素およびカルシウムの量を計算し、チタン、酸素およびカルシウムの合計が１００原子組成パーセントとなるように規格化した値におけるカルシウムの元素組成パーセントが、０．３以上となるよう、前記カルシウム修飾工程を行うことが好ましい。本発明に係るインプラント用デバイスの製造方法で、前記部材本体の表面に修飾されたカルシウム量は、下記のいずれかの方法で測定されたカルシウム量と定義することができる。
【００３５】
（みかけ面積あたりのカルシウム絶対量）
見かけの１平方センチメートルあたりのカルシウム絶対量とは、インプラント用デバイスの見かけの面積１平方センチメートルあたりに修飾されているカルシウム量である。ここで、見かけの面積とは、３０μｍ以下の凹凸を平面として測定した面積である。例えば、一辺が３０μｍの正方形で高さが３０μｍの四角錐が密に形成されている１平方センチメートルのデバイスの表の表面積は、約２．２平方センチメートルであるが、ここでの見かけの面積とは、３０μｍ以下の凹凸を平面として計算するため、１平方センチメートルとなる。
【００３６】
カルシウム量の定量は、超音波洗浄後のインプラント用デバイスを、１０℃以上３０℃以下である５ｍＬから１００ｍＬの０．１モル濃度硝酸を含むポリエチレン製あるいはポリプロピレン製容器に浸漬して行う。この容器ごと超音波洗浄機で５分間超音波処理することによって、インプラント用デバイスの表面に修飾されたカルシウムが溶出される。このため、容器内の酸性溶液のカルシウム濃度を、高周波誘導結合プラズマ発光分光分析装置や原子吸光光度計などの公知のカルシウム濃度測定装置で測定し、使用した０．１モル濃度硝酸量と測定したカルシウム濃度とから、修飾カルシウム量を計算することができる。こうして計算されたカルシウム量は１平方センチメートルあたり、１μｇ以上１００μｇ以下であることが好ましく、５μｇ以上５０μｇ以下であることがより好ましく、１０μｇ以上３０μｇ以下であることがさらに好ましい。
【００３７】
（Ｘ線光電子分光測定によるカルシウムピークのピーク面積）
12kV、6mAで加速させた単色化AlKa線を用いて、部材本体の表面のＸ線光電子分光測定を行い、パスエナジー100eV、スポットサイズ400μm、スキャン数5回の条件で得られたＸ線光電子分光スペクトルの横軸をeV、縦軸をcpsとしてプロットしたとき、３４０〜３６０eVの間に観測されるカルシウムピークのベースラインを基準とした面積を、カルシウム量と定義してもよい。このように定義されたカルシウム量は、Ｘ線光電子分光測定によるカルシウムピークのピーク面積として、500〜100000 eV・cpsであることが好ましく、5000〜80000 eV・cpsであることがより好ましく、10000〜50000 eV・cpsであることがさらに好ましい。
【００３８】
（Ｘ線光電子分光測定によるカルシウムの元素組成パーセント）
上述のカルシウムのピーク面積、４５０〜４７５eVの間に観測されるチタンのピーク面積および５２５〜５４０eVの間に観測される酸素のピーク面積から、相対感度補正と運動エネルギー補正と装置の応答関数とに基づいて、チタン、酸素およびカルシウムの量を計算し、チタン、酸素およびカルシウムの合計が１００at%（原子組成パーセント）となるように規格化した値におけるカルシウムの元素組成パーセントを求める。すなわち規格化したチタン、酸素およびカルシウムの存在量をそれぞれ[Ca][O][Ti]とすると、カルシウムの元素組成パーセントを、([Ca]/( [Ca]+ [O]+ [Ti])×100で計算することができる。こうして計算されたカルシウム量は、Ｘ線光電子分光測定によるカルシウムピークの原子組成パーセントとして、０．３以上２０以下であることが好ましく、０．５以上１５以下であることがより好ましく、１以上１０以下であることがさらに好ましい。
【００３９】
カルシウム修飾量が上述の範囲内の場合、製造したインプラント用デバイスの植立直後の骨との結合強さの低下に対する抑制効果が大きく、あるいはより大きく、あるいはさらに大きい。また、製造したインプラント用デバイスの植立初期（植立後７日程度）の骨との結合強さを、大きく、あるいはより大きく、あるいはさらに大きくすることができる。
【００４０】
本発明に係るインプラント用デバイスの製造方法において、水酸基形成工程で形成された水酸基を介して、部材本体の表面にカルシウムが修飾されると考えられ、凹凸が形成された部材本体の表面への水酸基の形成は必須である。水酸基形成工程は、部材本体の表面に水酸基を形成させるものであればよく、例えば、部材本体を気相中または溶媒中でオゾンに暴露することにより、部材本体の表面に水酸基を形成するオゾン処理や、紫外線処理、酸素プラズマ処理等を利用することができる。
【００４１】
凹凸が形成された部材本体の表面への水酸基の形成工程を施さない場合、カルシウム修飾工程を施しても部材本体にカルシウムが修飾されない、またはカルシウム修飾量が小さくなる。部材本体の表面へのカルシウム修飾において、あらかじめ水酸基形成を行うとカルシウム修飾が効率的に行える機序は明らかにされていないが、チタン表面へのカルシウム修飾が、チタン表面の水酸基を介して行われていると考えられる。チタン表面には水酸基が存在するが、その量は限定的である。水酸基形成処理を行うことによって水酸基量が増大し、その結果、チタン表面に修飾されるカルシウム量が著しく大きくなると考えられる。
【００４２】
本発明に係るインプラント用デバイスの製造方法で、前記水酸基形成工程および前記カルシウム修飾工程は、前記水溶性カルシウムを含む液体中にあらかじめオゾンガスを溶存させておき、その液体中に前記部材本体を浸漬することにより、前記部材本体の表面に水酸基を形成するとともにカルシウムを修飾させてもよい。この場合、水酸基形成工程とカルシウム修飾工程とを同時に行うことができる。この場合にも、部材本体の表面に形成された水酸基を介して、カルシウムを修飾することができる。
【００４３】
水酸基の形成は、例えば、処理前後の水に対する接触角の測定で判断することができる。水酸基形成工程とカルシウム修飾工程とを同時に行った場合には、水酸基形成工程とカルシウム修飾工程とを同時に行う前後の接触角の変化で、水酸基形成が行われたかどうかを判断することができる。本発明では、処理によって部材本体の表面の水に対する接触角が小さくなった場合は、水酸基が形成されたと判断することができる。
【００４４】
本発明に係るインプラント用デバイスは、本発明に係るインプラント用デバイスの製造方法により製造されたことを特徴とする。これにより、本発明に係るインプラント用デバイスは、（Ａ）側方荷重を負荷した状況でも骨との結合力に優れること、（Ｂ）植立当初から骨との結合力に優れること、（Ｃ）植立初期にも骨との結合力が大きくは低下しないこと、（Ｄ）骨との結合力が大きいこと、（Ｅ）安価に製造できること、の要件を高度に満足することができる。また、インプラント用デバイスの小型化も可能であり、例えば、スクリューの進行方向長さが１３ｍｍ以下、直径が３ｍｍ以下の歯科矯正用アンカースクリューとすることができる。
【発明の効果】
【００４５】
本発明によれば、（Ａ）側方荷重を負荷した状況でも骨との結合力に優れること、（Ｂ）植立当初から骨との結合力に優れること、（Ｃ）植立初期にも骨との結合力が大きくは低下しないこと、（Ｄ）骨との結合力が大きいこと、（Ｅ）安価に製造できること、の要件を高度に満足することができるインプラント用デバイスの製造方法およびインプラント用デバイスを提供することができる。
【図面の簡単な説明】
【００４６】
【図１】（ａ）比較例１、（ｂ）比較例２、（ｃ）比較例３、（ｄ）比較例４、（ｅ）本発明の実施の形態のインプラント用デバイスの製造方法により製造された実施例１の歯科矯正用アンカースクリューの走査型電子顕微鏡の弱拡大像、（ｆ）比較例１、（ｇ）比較例２、（ｈ）比較例３、（ｉ）比較例４、（ｊ）実施例１の歯科矯正用アンカースクリューの走査型電子顕微鏡の強拡大像である（図中のScale barは、（ａ）〜（ｅ）が１．０ｍｍ、（ｆ）〜（ｊ）が１０μｍである）。
【図２】（ａ）比較例１、（ｂ）比較例２、（ｃ）比較例３、（ｄ）比較例４、（ｅ）本発明の実施の形態のインプラント用デバイスの製造方法により製造された実施例１の歯科矯正用アンカースクリューのＸ線光電子分光スペクトルである。
【図３】比較例１〜４および、本発明の実施の形態のインプラント用デバイスの製造方法により製造された実施例１の歯科矯正用アンカースクリューの、植立した際の植立トルク値（撤去トルク値）、７日後の撤去トルク値、および２８日後の撤去トルク値を示すグラフである（植立直後から植立７日目の撤去トルク値の増減を矢印で示す）。
【図４】植立２８日後に撤去した比較例１〜４および、本発明の実施の形態のインプラント用デバイスの製造方法により製造された実施例１の歯科矯正用アンカースクリューに付着した付着物のカルシウム量を示すグラフである。
【図５】植立２８日後に撤去した（ａ）比較例１、（ｂ）比較例２、（ｃ）比較例３、（ｄ）比較例４、（ｅ）本発明の実施の形態のインプラント用デバイスの製造方法により製造された実施例１の歯科矯正用アンカースクリューの走査型電子顕微鏡の弱拡大像、（ｆ）比較例１、（ｇ）比較例２、（ｈ）比較例３、（ｉ）比較例４、（ｊ）実施例１の歯科矯正用アンカースクリューの走査型電子顕微鏡の強拡大像である（図中のScale barは、（ａ）〜（ｅ）が５００μｍ、（ｆ）〜（ｊ）が１０μｍである）。
【図６】植立２８日目に測定した、比較例１、比較例２、比較例３、比較例４、本発明の実施の形態のインプラント用デバイスの製造方法により製造された実施例１の歯科矯正用アンカースクリューのペリオテスト値である。
【発明を実施するための形態】
【００４７】
以下、本発明の実施の形態について説明する。
本発明の実施の形態のインプラント用デバイスは、チタンを含む素材から成る部材本体の表面に凹凸を有し、さらにその表面にカルシウムが修飾されている。
【００４８】
本発明の実施の形態のインプラント用デバイスは、本発明の実施の形態のインプラント用デバイスの製造方法により製造することができる。すなわち、本発明の実施の形態のインプラント用デバイスの製造方法は、まず、インプラント用デバイスの部材本体に凹凸を形成する。凹凸を形成する手法としては、酸性水溶液に浸漬する酸エッチング処理や、アルカリ加熱処理、サンドブラストなどが例示されるが、酸エッチング処理が好ましい。
【００４９】
次に、凹凸が形成された部材本体の表面に水酸基を形成し、水酸基が形成された部材本体の表面をカルシウムで修飾する。なお、部材本体の表面への水酸基形成とカルシウム修飾とは、操作的には同時に行っても良い。
【００５０】
なお、製造された本発明の実施の形態のインプラント用デバイスにおいて、カルシウム修飾されているか否かは、超音波処理によるカルシウムの消失の有無で定義できる。すなわち、40KHzの超音波洗浄機に蒸留水を入れ、その中でインプラント用デバイスを５分間超音波洗浄する。この処理でカルシウムが残存しているものをカルシウム修飾されているとし、カルシウムが消失したものはカルシウム修飾されていないと定義する。
【００５１】
また、本発明の実施の形態のインプラント用デバイスでは、一般のコーティングと異なり、部材表面に存在するカルシウム量が極めて小さい。このことは、剥離などの懸念を完全に払拭するものであるが、逆に存在するカルシウム量の定量を困難にする。そこで、修飾カルシウム量は、上記のみかけ面積あたりのカルシウム絶対量、Ｘ線光電子分光測定によるカルシウムピークのピーク面積、Ｘ線光電子分光測定によるカルシウムの元素組成パーセントの３つの方法のいずれかで測定された値と定義する。
【００５２】
本発明の実施の形態のインプラント用デバイスの有用性等を検証するため、以下に示す実験を行った。なお、（Ｅ）安価に製造できること、に関しては、インプラント用デバイスを純水等で気密かつ液密なカバーでシールする必要がないため、実施例および比較例の全てで達成できている。
【実施例１】
【００５３】
［形態形成工程］
バルク状純チタンから機械研削によって、直径１．３ｍｍ、刃部長径３．０ｍｍ、ピッチ間隔０．８ｍｍの歯科矯正用アンカースクリューを製造した。当該歯科矯正用アンカースクリューを十分に水洗した後、アセトンに浸漬し、アセトン中で５分間の超音波洗浄を行った。次に、歯科矯正用アンカースクリューを超純水に浸漬し、超純水中で５分間の超音波洗浄行った。このアセトンおよび超純水中での超音波洗浄を三回繰り返した。なお、アセトンおよび超純水は、超音波洗浄毎に新しいものを使用した。最後に、１０１℃に調整した恒温槽で１時間乾燥させた。
【００５４】
［（１）酸エッチング工程］
純チタン製歯科矯正用アンカースクリューの表面に凹凸を形成するため、酸エッチング処理を行った。酸エッチング処理では、蒸留水、塩酸（Wako社製；試薬特級、３５−３７％）および硫酸（Wako社製；試薬特級、９５％）を用い、体積比がそれぞれ３０％、２０％、５０％となるように混合溶液を調製し、これを酸エッチング溶液として用いた。
【００５５】
この溶液を７０℃に加温した後、純チタン製歯科矯正用アンカースクリューを３０分間浸漬した。酸エッチング処理溶液に浸漬後、すぐに純チタン製歯科矯正用アンカースクリューを蒸留水で十分に洗浄した。その後、純チタン製歯科矯正用アンカースクリューを蒸留水に浸漬し、蒸留水中で５分間の超音波洗浄を行った。この蒸留水中で５分間の超音波洗浄を３回繰り返した。なお、超音波洗浄毎に新しい蒸留水を使用した。最後に、１０１℃に調整した恒温槽で１時間乾燥させた。
【００５６】
［（２）水酸基形成工程とカルシウム修飾工程］
酸エッチング工程の後に、水酸基形成工程とカルシウム修飾工程とを同時に行った。水酸基形成工程は、純チタン製歯科矯正用アンカースクリューを、オゾンガスを含有する水溶液に浸漬することによって行った。オゾンガスは、酸素ガスから、出力３．４Ａ、酸素流量２ｎｌ／ｍｉｎの条件で、オゾン発生器（エコデザイン株式会社製「ＥＤ−ＯＧ−Ｒ４」）を用いて、無声放電方式によって発生させた。発生したオゾンガスを水溶液にバブリングさせることによって溶存オゾンとし、純チタン製歯科矯正用アンカースクリューを、オゾンが溶存した水溶液に２５℃で２４時間浸漬し、オゾンを純チタン製歯科矯正用アンカースクリューと接触させることによって、純チタン製歯科矯正用アンカースクリュー表面に水酸基形成工程を行った。
【００５７】
カルシウム修飾工程は、純チタン製歯科矯正用アンカースクリューを１０ミリモル濃度塩化カルシウム水溶液に２５℃で２４時間浸漬して行った。この、水酸基形成工程とカルシウム修飾工程は、製造時間短縮のために同時に行った。すなわち、オゾン発生器から発生したオゾンガスを１０ミリモル濃度塩化カルシウム水溶液にバブリングし、当該水溶液に純チタン製歯科矯正用アンカースクリューを２５℃で２４時間浸漬することによって、水酸基形成工程とカルシウム修飾工程を同時に行った。なお、この条件における塩化カルシウム水溶液中のオゾン濃度は２０ｐｐｍである。
【００５８】
水酸基形成工程とカルシウム修飾工程を行った後に、すぐに純チタン製歯科矯正用アンカースクリューを超純水で十分に洗浄した。その後、純チタン製歯科矯正用アンカースクリューを超純水に浸漬し、超蒸留水中で５分間の超音波洗浄を行った。この超蒸留水中で５分間の超音波洗浄を３回繰り返した。なお、超音波洗浄毎に新しい超蒸留水を使用した。最後に、１０１℃に調整した恒温槽で１時間乾燥させた。
【００５９】
このように、バルク状チタンから形態形成工程、酸エッチング工程、水酸基形成工程とカルシウム修飾工程を経て、実施例１の歯科矯正用アンカースクリューを製造した。
【００６０】
製造された歯科矯正用アンカースクリューを走査型電子顕微鏡で観察した結果を、図１（ｅ）および（ｊ）に示す。製造された歯科矯正用アンカースクリューは、酸エッチング工程を行っても巨視的形態に変化はないが、酸エッチング工程により表面に凹凸構造が付与されていることがわかった。
【００６１】
製造された歯科矯正用アンカースクリューについて、カラー３Ｄレーザー顕微鏡（ＫＥＹＥＮＣＥ  ＶＫ−９７００）によって表面粗さ（Surface roughness；Ｒａ）の測定を行った結果、Ｒａの平均値は３．８μｍ（３．１〜４．５μｍ）であった。
【００６２】
製造された歯科矯正用アンカースクリューについて、協和界面科学社製自動接触角計（DM500）を用いて蒸留水に対する接触角を測定したところ、接触角は０度であった。
【００６３】
次に、製造された歯科矯正用アンカースクリューへのカルシウム修飾量を測定した。製造された歯科矯正用アンカースクリューから、修飾したカルシウムを酸処理で溶解し、カルシウム濃度を誘導結合プラズマ質量分析計で測定したところ、歯科矯正用アンカースクリュー表面１平方センチメートルあたりカルシウム量は、２４．５μｇであった。
【００６４】
次に、製造された歯科矯正用アンカースクリューについて、Ｘ線光電子分光測定により、カルシウム修飾量の測定を行った。その結果を図２（ｅ）に示す。Ｘ線光電子分光測定は、サーモフィッシャーサイエンティフィック社のK-ALPHAを用い、12kV、6mAで加速させた単色化AlKa線を線源とし、カルシウムピークを検出するためのナロースキャンは、パスエナジー100eV、スポットサイズ400μm、スキャン数5回の条件で行った。図２（ｅ）に示すように、ＸＰＳ測定によってカルシウムに特徴的なピークが検出され、装置付属のソフトウエア（Avantage）を用いて、ベースラインを基準としたピーク面積を計算したところ、20000 eV・cpsであった。
【００６５】
次に、このカルシウムピーク面積および、同条件での酸素ピーク面積、チタンピーク面積を測定し、得られたチタンピーク面積及び酸素ピーク面積から相対感度および運動エネルギーの補正を行い、Ca存在比(Ca/(Ca+O+Ti) x 100)を計算したところ、3原子%であった。
【００６６】
［実験動物を用いた歯科矯正用アンカースクリューの有効性評価］
次に、実施例１で製造された歯科矯正用アンカースクリューの有効性を、実験動物を用いて評価した。実験動物としては１２週齢（体重２５０±１０ｇ）の雄性Ｗｉｓｔａｒ系ラットを用いた。ペントバルビタールナトリウムを、実験動物に対して、体重１ｋｇあたり１００ｍｇとなるよう腹腔内注射し、全身麻酔を行った。
【００６７】
ラットの下肢上部内側面を剪毛し、脛骨長軸と平行に15.0mmの長さで切開を行って脛骨を露出し、歯科用エンジンを用いて低速回転にて直径1.0mmのインプラント植立窩を形成した。また、当該植立窩から12mm離した部位に、直径1.0mmのインプラント植立窩を形成した。
【００６８】
トルクドライバー（Tohnichi社製）にて皮質骨を通して歯科矯正用アンカースクリュー植立を行うと同時に、最大植立トルク値を測定した。測定結果を図３に示す。図３に示すように、最大植立トルク値は、１１ｍＮ・ｍ（ミリニュートン・メートル）であった。軟組織の縫合後、ニッケルチタン製コイルスプリングにて、歯科矯正用アンカースクリュー間に10gｆの荷重を付加した。
【００６９】
図３に示すように、歯科矯正用アンカースクリュー植立７日後および２８日後の最大撤去トルク値はそれぞれ１６ｍＮ・ｍ、および２０ｍＮ・ｍであった。すなわち、カルシウム修飾されている実施例１の歯科矯正用アンカースクリューの場合、最大植立トルク値が１１ｍＮ・ｍであるのに対して、植立７日後の最大抜去トルク値は１６ｍＮ・ｍであり、増大していることがわかった。
【００７０】
植立２８日後に撤去した歯科矯正用アンカースクリューをリン酸緩衝生理食塩水で洗浄し、９５％エタノールで脱水固定後、水洗し、１ｇのアリザリンレッドＳ（シグマ・アルドリッチ製）を１００ｍＬの蒸留水に溶解させたアリザリンレッドＳ水溶液に１０分間浸漬した。浸漬後、高精細顕微鏡デジタルカメラ（Olympus社製「DP71」）にて表面の付着物の観察を行ったところ、付着物が橙色に染色された。このことから、付着物が骨であることがわかった。
【００７１】
植立２８日後に撤去した歯科矯正用アンカースクリューに付着した骨の量を測定するため、歯科矯正用アンカースクリューを１０ｍＬの超純水に浸漬し、１時間の超音波処理によって付着物を歯科矯正用アンカースクリューから剥離させた。付着物が剥離された溶液を濾過し、硝酸（Wako社製；試薬特級、６０％）１ｍＬを加えて加熱、その後室温にて放冷し、さらに超純水によって全体量を２５ｍＬとして定容し、カルシウムの含有量を誘導結合プラズマ質量分析計にて測定した。その結果、図４に示すように、カルシウム含有量が６．３μｇであった。
【００７２】
植立２８日後に撤去した歯科矯正用アンカースクリューを、走査型電子顕微鏡で観察した結果を図５（ｅ）および（ｊ）に示す。図５（ｅ）に示す弱拡大像は、高精細顕微鏡デジタルカメラによる観察像とほぼ同様であったが、同じ走査型電子顕微鏡像である図１（ｅ）と比較することによって、歯科矯正用アンカースクリューを骨に植立すると骨が表面に形成されることがわかった。また、図５（ｊ）に示す強拡大像から、骨がスクリュー表面で伸展するように形成されていることがわかった。
【００７３】
図６に示すように、植立２８日目の歯科矯正用アンカースクリューの骨内におけるペリオテスト値を、東京歯科産業株式会社製「ペリオテストＭ」で測定した結果、ペリオテスト値は７であった。なお、ペリオテストＭは、歯やインプラントの動揺度を評価するものであり、１６回打診を繰り返し、接触時間の差異の平均値をペリオテスト値として、−８から５０の数値で表示する装置である。一般的に歯科用インプラントの場合、臨床的に動揺が認められない症例においても、ペリオテスト値が９を超えた場合は、急激な負荷がかかったときに失敗につながる高い危険性があるとされている。ペリオテスト値の値が低い方が、骨内においてインプラントデバイスの動揺度が低い。
【００７４】
≪比較例１≫
実施例１で製造した歯科矯正用アンカースクリューの有用性を検証する目的で、実施例１に記載した、形態形成工程のみで歯科矯正用アンカースクリューを製造した。この比較例１の歯科矯正用アンカースクリューは、（１）酸エッチング工程も、（２）水酸基形成工程とカルシウム修飾工程も経ていないので本発明の外の材料である。
【００７５】
比較例１で製造された歯科矯正用アンカースクリューを走査型電子顕微鏡で観察した結果を、図１（ａ）および（ｆ）に示す。比較例１で製造された歯科矯正用アンカースクリューは、酸エッチング工程を経ていないので、確認されるのは機械研削による筋状溝構造のみであり、表面に凹凸構造が付与されていなことがわかった。
【００７６】
比較例１の歯科矯正用アンカースクリューについて、カラー３Ｄレーザー顕微鏡によって測定されたＲａの平均値は、０．７μｍ（０．６〜０．８μｍ）であった。また、ＸＰＳ測定を行った結果を、図２（ａ）に示す。ＸＰＳ測定によってもカルシウムに特徴的なピークが検出されないことがわかった。また、比較例１の歯科矯正用アンカースクリューに酸処理を行い、カルシウム濃度を誘導結合プラズマ質量分析計で測定したところ、カルシウムは検出されなかった。比較例１の歯科矯正用アンカースクリューについて接触角を測定したところ、５０度であった。
【００７７】
［実験動物を用いた歯科矯正用アンカースクリューの有効性評価］
次に、比較例１の歯科矯正用アンカースクリューの有効性を、実験動物を用いて実施例１と同様に評価した。図３に示すように、最大植立トルク値は、８ｍＮ・ｍ（ミリニュートン・メートル）であった。最大植立トルクは植立時の撤去トルクと同じであるが、最大植立トルクが実施例１より低く、比較例１の歯科矯正用アンカースクリューは植立時の固定力が実施例１と比較して劣ることがわかった。
【００７８】
また、図３に示すように、比較例１の歯科矯正用アンカースクリュー植立７日後および２８日後の最大撤去トルク値はそれぞれ６ｍＮ・ｍ、および９ｍＮ・ｍであり、実施例１の歯科矯正用アンカースクリューに比較して著しく小さいことがわかった。また、カルシウム修飾されていない比較例１の歯科矯正用アンカースクリューの場合、最大植立トルク値が８ｍＮ・ｍであるのに対して、植立７日後の最大抜去トルク値は６ｍＮ・ｍであり、トルク値が低下していることがわかった。
【００７９】
植立２８日後に撤去した比較例１の歯科矯正用アンカースクリューをアリザリンレッドＳ染色し、表面の付着物の観察を行ったところ、付着物はほとんど観察されなかった。図４に示すように、誘導結合プラズマ質量分析計で測定した付着物のカルシウム量は、１．２μｇであり、実施例１の歯科矯正用アンカースクリューの値に比較して著しく小さいことがわかった。
【００８０】
植立２８日後に撤去した比較例１の歯科矯正用アンカースクリューを走査型電子顕微鏡で観察した結果を、図５（ａ）および（ｆ）に示す。図５（ａ）に示す弱拡大像は、高精細顕微鏡デジタルカメラによる観察像とほぼ同様であった。また、図５（ｆ）に示す強拡大像から、骨がスクリュー表面にほとんど形成されていないことがわかった。
【００８１】
図６に示すように、植立２８日目の歯科矯正用アンカースクリューの骨内におけるペリオテスト値を、東京歯科産業株式会社製「ペリオテストＭ」で測定した結果、ペリオテスト値は１３であった。この値は、実施例１の場合に得られたペリオテスト値である７と比較して大きく、比較例１で製造した歯科矯正用アンカースクリューの骨内における動揺度が、実施例１より大きいことがわかった。
【００８２】
≪比較例２≫
実施例１で製造した歯科矯正用アンカースクリューの有用性および、比較例１に対する水酸基形成工程とカルシウム修飾工程の有用性を検証する目的で、実施例１に記載した、形態形成工程の後に（２）水酸基形成工程とカルシウム修飾工程のみを施した歯科矯正用アンカースクリューを製造した。この比較例２の歯科矯正用アンカースクリューは、（２）水酸基形成工程とカルシウム修飾工程だけが施されており、（１）酸エッチング工程を経ていないので本発明の外の材料である。
【００８３】
比較例２で製造された歯科矯正用アンカースクリューを走査型電子顕微鏡で観察した結果を、図１（ｂ）および（ｇ）に示す。比較例２で製造された歯科矯正用アンカースクリューは、酸エッチング工程を経ていないので、確認されるのは比較例１とほぼ同様の機械研削による筋状溝構造のみであり、表面に凹凸構造が付与されていなことがわかった。また、（２）水酸基形成工程とカルシウム修飾工程では表面の微細構造に変化を及ぼさないことがわかった。
【００８４】
比較例２の歯科矯正用アンカースクリューについて、カラー３Ｄレーザー顕微鏡によって測定されたＲａの平均値は０．７μｍ（０．６〜０．８μｍ）であり、比較例１と同じであった。接触角は、０度であった。
【００８５】
次に、製造された歯科矯正用アンカースクリューへのカルシウム修飾量を測定した。製造された歯科矯正用アンカースクリューから、修飾したカルシウムを酸処理で溶解し、カルシウム濃度を誘導結合プラズマ質量分析計で測定したところ、歯科矯正用アンカースクリュー表面１平方センチメートルあたりカルシウム量は２４．５μｇであった。
【００８６】
次に、製造された歯科矯正用アンカースクリューについて、実施例１と同様にＸ線光電子分光測定により、カルシウム修飾量の測定を行った。その結果を図２（ｂ）に示す。カルシウムピーク面積を計算したところ、14000 eV・cpsであった。また、カルシウム、チタン、酸素に対するカルシウムの原子組成パーセントは、1.5であった。これらの結果から、歯科矯正用アンカースクリュー表面にカルシウムが修飾されていることがわかった。
【００８７】
［実験動物を用いた歯科矯正用アンカースクリューの有効性評価］
次に、比較例２の歯科矯正用アンカースクリューの有効性を、実験動物を用いて実施例１と同様に評価した。図３に示すように、最大植立トルク値は、８ｍＮ・ｍであった。最大植立トルクは比較例１と同じであったが、実施例１よりは著しく低く、比較例２の歯科矯正用アンカースクリューは植立時の固定力が実施例１と比較して劣ることがわかった。また、最大植立トルクは表面形態に大きく依存し、（１）酸エッチング工程によってスクリュー表面に凹凸を付与することは、当初より荷重が負荷される歯科矯正用アンカースクリューにとって必須であることがわかった。
【００８８】
また、図３に示すように、比較例２の歯科矯正用アンカースクリュー植立７日後および２８日後の最大撤去トルク値はそれぞれ８．５ｍＮ・ｍ、および１１ｍＮ・ｍであり、実施例１の歯科矯正用アンカースクリューに比較して著しく小さいことがわかった。一方、これらの値は比較例１と比較して高い値であり、（２）水酸基形成工程とカルシウム修飾工程は歯科矯正用アンカースクリューの骨への固定力を一定程度向上させるには有効であることがわかった。
【００８９】
カルシウム修飾されている比較例２の歯科矯正用アンカースクリューの場合、最大植立トルク値が８ｍＮ・ｍであるのに対して、植立７日後の最大抜去トルク値は８．５ｍＮ・ｍであり、低下することなく、微増していることがわかった。
【００９０】
植立２８日後に撤去した比較例２の歯科矯正用アンカースクリューをアリザリンレッドＳ染色し、表面の付着物の観察を行ったところ、付着物が一部に観察された。図４に示すように、誘導結合プラズマ質量分析計で測定した付着物のカルシウム量は、１．２μｇであり、実施例１の歯科矯正用アンカースクリューの値に比較して著しく小さいことがわかった。
【００９１】
植立２８日後に撤去した比較例２の歯科矯正用アンカースクリューを走査型電子顕微鏡で観察した結果を、図５（ｂ）および（ｇ）に示す。図５（ｇ）に示す弱拡大像は、高精細顕微鏡デジタルカメラによる観察像とほぼ同様であった。また、図５（ｂ）、（ｇ）に示す走査型電子顕微鏡像から、骨がスクリュー表面に一部形成されていることがわかった。
【００９２】
図６に示すように、植立２８日目の歯科矯正用アンカースクリューの骨内におけるペリオテスト値は、１０であった。この値は、実施例１の場合に得られたペリオテスト値である７と比較して大きく、比較例２で製造した歯科矯正用アンカースクリューの骨内動揺は、実施例１より大きいことがわかった。しかしながら、比較例２で製造した歯科矯正用アンカースクリューの骨内動揺は比較例１よりは小さく、カルシウム修飾は歯科矯正用アンカースクリューの骨内動揺を抑える効果があることがわかった。
【００９３】
≪比較例３≫
実施例１で製造した歯科矯正用アンカースクリューの有用性および、比較例１に対する（１）酸エッチング工程の有用性を検証する目的で、実施例１に記載した、形態形成工程の後に（１）酸エッチング工程のみを施した歯科矯正用アンカースクリューを製造した。この比較例３の歯科矯正用アンカースクリューは、（１）酸エッチング工程だけが施されており、（２）水酸基形成工程とカルシウム修飾工程を経ていないので本発明の外の材料である。
【００９４】
比較例３で製造された歯科矯正用アンカースクリューを走査型電子顕微鏡で観察した結果を、図１（ｃ）および（ｈ）に示す。比較例３で製造された歯科矯正用アンカースクリューは、酸エッチング工程を経ており、実施例１と同様の凹凸構造が表面に付与されていることがわかった。図１（ｅ）に示す実施例１の走査型電子顕微鏡像との比較から、（２）水酸基形成工程とカルシウム修飾工程は表面の微細構造に変化を及ぼさないことがわかった。
【００９５】
比較例３の歯科矯正用アンカースクリューについて、カラー３Ｄレーザー顕微鏡によって測定されたＲａの平均値は３．６μｍ（２．９〜４．３）であり、実施例１とほぼ同じであった。また、ＸＰＳ測定を行った結果を、図２（ｃ）に示す。ＸＰＳ測定によってもカルシウムに特徴的なピークが検出されないことがわかった。接触角は、９０度であった。また、比較例３の歯科矯正用アンカースクリューに酸処理を行い、カルシウム濃度を誘導結合プラズマ質量分析計で測定したところ、カルシウムは検出されなかった。
【００９６】
［実験動物を用いた歯科矯正用アンカースクリューの有効性評価］
次に、比較例３の歯科矯正用アンカースクリューの有効性を、実験動物を用いて実施例１と同様に評価した。図３に示すように、最大植立トルク値は、１０．５ｍＮ・ｍであった。最大植立トルクは実施例１とほぼ同じ値であり、比較例１および比較例２よりは著しく大きいことがわかった。また、最大植立トルクは表面形態に大きく依存し、（１）酸エッチング工程によってスクリュー表面に凹凸を付与することは、当初より荷重が負荷される歯科矯正用アンカースクリューにとって必須であることがわかった。
【００９７】
また、図３に示すように、比較例３の歯科矯正用アンカースクリュー植立７日後および２８日後の最大撤去トルク値はそれぞれ８ｍＮ・ｍ、および１９ｍＮ・ｍであった。植立２８日の最大撤去トルク値は、ほぼ実施例１の値と同じであるが、植立７日後の最大撤去トルク値は、実施例１の値の半分の値であり、著しく小さいことがわかった。しかしながら、比較例１および２と比較すると、植立７日後の最大撤去トルク値も大きな値であり、（１）酸エッチング工程は歯科矯正用アンカースクリューと骨との結合に有効であることがわかった。
【００９８】
カルシウム修飾されていない比較例３の歯科矯正用アンカースクリューの場合、最大植立トルク値が１０．５ｍＮ・ｍであるのに対して、植立７日後の最大撤去トルク値は８ｍＮ・ｍであり、トルク値が低下していることがわかった。
【００９９】
植立２８日後に撤去した比較例３の歯科矯正用アンカースクリューをアリザリンレッドＳ染色し、表面の付着物の観察を行ったところ、付着物が橙色に染色された。このことから、付着物が骨であることがわかった。図４に示すように、誘導結合プラズマ質量分析計で測定した付着物のカルシウム量は５．０μｇであり、実施例１の歯科矯正用アンカースクリューの値に比較して小さいことがわかった。
【０１００】
植立２８日後に撤去した比較例３の歯科矯正用アンカースクリューを走査型電子顕微鏡で観察した結果を、図５（ｃ）および（ｈ）に示す。図５（ｃ）に示す弱拡大像は、高精細顕微鏡デジタルカメラによる観察像とほぼ同様であった。また、図５（ｃ）、（ｈ）に示す走査型電子顕微鏡像から、骨がスクリュー表面に形成されていることがわかった。形成量は比較例１および比較例２と比較すると顕著に多いが、実施例１と比較すると限定的であることがわかった。
【０１０１】
図６に示すように、植立２８日目の歯科矯正用アンカースクリューの骨内におけるペリオテスト値は、１０．５であった。この値は、実施例１の場合に得られたペリオテスト値である７と比較して大きく、比較例３で製造した歯科矯正用アンカースクリューの骨内動揺は、実施例１より大きいことがわかった。しかしながら、比較例３で製造した歯科矯正用アンカースクリューの骨内動揺は比較例１よりは小さく、部材表面への凹凸形成は歯科矯正用アンカースクリューの骨内動揺を抑える効果があることがわかった。
【０１０２】
≪比較例４≫
実施例１で製造した歯科矯正用アンカースクリューの有用性および、カルシウム修飾工程だけでなく、水酸基形成工程の必要性を検証する目的で、実施例１に記載した、形態形成工程の後に（１）酸エッチング工程を施し、その後に水酸基形成工程を施さずカルシウム修飾工程のみを施した歯科矯正用アンカースクリューを製造した。すなわち、オゾンガスを１０ミリモル濃度塩化カルシウム水溶液に導入せず、当該水溶液に純チタン製歯科矯正用アンカースクリューを２５℃で２４時間浸漬することによってカルシウム修飾工程のみを行った。この比較例４の歯科矯正用アンカースクリューは、（１）酸エッチング工程と、カルシウム修飾工程が施されているが、水酸基形成工程を経ていないので本発明の外の材料である。
【０１０３】
比較例４で製造された歯科矯正用アンカースクリューを走査型電子顕微鏡で観察した結果を、図１（ｄ）および（ｉ）に示す。比較例４で製造された歯科矯正用アンカースクリューは、酸エッチング工程を経ており、実施例１と同様の凹凸構造が表面に付与されていることがわかった。図１（ｅ）に示す実施例１の走査型電子顕微鏡像との比較から、カルシウム修飾工程は表面の微細構造に変化を及ぼさないことがわかった。接触角は、９０度であった。
【０１０４】
比較例４の歯科矯正用アンカースクリューについて、カラー３Ｄレーザー顕微鏡によって測定されたＲａの平均値は３．６μｍ（２．９〜４．３）であり、実施例１とほぼ同じであった。また、ＸＰＳ測定を行った結果を、図２（ｄ）に示す。ＸＰＳ測定によってもカルシウムに特徴的なピークが検出されないことがわかった。また、比較例４の歯科矯正用アンカースクリューに酸処理を行い、カルシウム濃度を誘導結合プラズマ質量分析計で測定したところ、カルシウムは検出されなかった。
【０１０５】
［実験動物を用いた歯科矯正用アンカースクリューの有効性評価］
次に、比較例４の歯科矯正用アンカースクリューの有効性を、実験動物を用いて実施例１と同様に評価した。図３に示すように、最大植立トルク値は、１０．５ｍＮ・ｍであった。最大植立トルクは実施例１とほぼ同じ値であり、比較例１および比較例２よりは著しく大きいことがわかった。また、最大植立トルクは表面形態に大きく依存し、（１）酸エッチング工程によってスクリュー表面に凹凸を付与することは、当初より荷重が負荷される歯科矯正用アンカースクリューにとって必須であることがわかった。
【０１０６】
図３に示すように、比較例４の歯科矯正用アンカースクリュー植立７日後および２８日後の最大撤去トルク値はそれぞれ８ｍＮ・ｍ、および１９ｍＮ・ｍであった。植立２８日の最大撤去トルク値は、ほぼ実施例１の値と同じであるが、植立７日後の最大撤去トルク値は、実施例１の値の半分の値であり、著しく小さいことがわかった。しかしながら、比較例１および２と比較すると、植立７日後の最大撤去トルク値も大きな値であり、（１）酸エッチング工程は歯科矯正用アンカースクリューと骨との結合に有効であることがわかった。
【０１０７】
水酸基形成工程が施されていない比較例４の歯科矯正用アンカースクリューの場合、最大植立トルク値が１０．５ｍＮ・ｍであるのに対して、植立７日後の最大抜去トルク値は８ｍＮ・ｍであり、トルク値が低下していることがわかった。
【０１０８】
植立２８日後に撤去した比較例４の歯科矯正用アンカースクリューをアリザリンレッドＳ染色し、表面の付着物の観察を行ったところ、付着物が橙色に染色された。このことから、付着物が骨であることがわかった。図４に示すように、誘導結合プラズマ質量分析計で測定した付着物のカルシウム量は５．０μｇであり、実施例１の歯科矯正用アンカースクリューの値に比較して小さいことがわかった。
【０１０９】
植立２８日後に撤去した比較例４の歯科矯正用アンカースクリューを走査型電子顕微鏡で観察した結果を、図５（ｄ）および（ｉ）に示す。図５（ｄ）に示す弱拡大像は、高精細顕微鏡デジタルカメラによる観察像とほぼ同様であった。また、図５（ｄ）、（ｉ）に示す走査型電子顕微鏡像から、骨がスクリュー表面に形成されていることがわかった。形成量は比較例１および比較例２と比較すると顕著に多いが、実施例１と比較すると限定的であることがわかった。
【０１１０】
図６に示すように、植立２８日目の歯科矯正用アンカースクリューの骨内におけるペリオテスト値は、１１であった。この値は、実施例１の場合に得られたペリオテスト値である７と比較して大きく、比較例４で製造した歯科矯正用アンカースクリューの骨内動揺は、実施例１より大きいことがわかった。
【０１１１】
歯科矯正用アンカースクリューは、植立当初から荷重が負荷されるという、他のチタン製インプラントデバイスとは異なる特異な使用方法で歯科矯正治療に用いられる。そのため、植立当初より骨との結合力が高いことが必要とされる。また、動揺や脱落、感染、破折などを防止するために、植立時における歯科矯正用アンカースクリューと骨との結合が低下しないことが極めて有用である。
【０１１２】
比較例１で製造した（１）酸エッチング工程も（２）水酸基形成工程とカルシウム修飾工程も経ていない歯科矯正用アンカースクリューは、植立トルク（８ｍＮ・ｍ）も植立７日後撤去トルク（６ｍＮ・ｍ）も植立２８日後撤去トルク（９ｍＮ・ｍ）も小さい。
【０１１３】
比較例２で製造した（２）水酸基形成工程とカルシウム修飾工程のみを施し、（１）酸エッチング工程を施していない歯科矯正用アンカースクリューは、植立トルク（８ｍＮ・ｍ）は比較例１と同様に小さく、植立７日後撤去トルク（８．５ｍＮ・ｍ）および植立２８日後撤去トルク（１１ｍＮ・ｍ）は、比較例１よりは大きいものの小さい。
【０１１４】
比較例３で製造した（１）酸エッチング工程のみを施し、（２）水酸基形成工程とカルシウム修飾工程を施していない歯科矯正用アンカースクリューは、植立トルク（１０．５ｍＮ・ｍ）は大きいが、植立７日後撤去トルク（８ｍＮ・ｍ）は植立トルクより小さくなっている。しかし、植立２８日後撤去トルク（１９ｍＮ・ｍ）は大きい。なお、植立７日目の撤去トルクが植立トルクより小さくなっており、この現象は比較例１でも認められている。これは、骨の修復過程初期において、マクロファージが歯科矯正用アンカースクリュー周囲の骨を貪食した結果起こる現象であると考えられる。
【０１１５】
実施例１で製造した（１）酸エッチング工程と、（２）水酸基形成工程とカルシウム修飾工程の両者を施した歯科矯正用アンカースクリューは、植立トルク（１１ｍＮ・ｍ）も、植立７日後撤去トルク（１６ｍＮ・ｍ）も、植立２８日後撤去トルク（２０ｍＮ・ｍ）も大きい。また、植立７日後撤去トルクは植立トルクより大きい。この現象は比較例２でも認められている。実施例１および比較例１においても、骨の修復過程初期においてはマクロファージが活性化される。しかしながら、（２）水酸基形成工程とカルシウム修飾工程とを施した歯科矯正用アンカースクリューの場合は、マクロファージによる歯科矯正用アンカースクリュー周囲骨の過度な貪食が抑制された結果と考えることができる。
【０１１６】
歯科矯正用アンカースクリューの撤去トルクに及ぼすマクロファージの詳細は不明であるが、いずれにしても、（１）酸エッチング工程と、（２）水酸基形成工程とカルシウム修飾工程の両者を施した歯科矯正用アンカースクリューが、初期から骨との結合力に優れた歯科矯正用アンカースクリューであり、（１）酸エッチング工程、あるいは、（２）水酸基形成工程とカルシウム修飾工程のどちらか一つを施した歯科矯正用アンカースクリューの骨との結合は限定的であることがわかった。
【図１】
2018108118.tif 000003
【図２】
2018108118.tif 000004
【図３】
2018108118.tif 000005
【図４】
2018108118.tif 000006
【図５】
2018108118.tif 000007
【図６】
2018108118.tif 000008